(57)【要約】【課題】埋め込み構造の形状のばらつきを低減可能な、半導体光素子を作製する方法を提供する。【解決手段】キャップ膜１９上に［０１１］方向に沿って伸びるエッジを有するマスク２９を形成する。ＩｎＰである第２導電型クラッド層３７、エッチングされた活性領域３５、および第１導電型クラッド層３３を含むメサ構造３１を形成する。そして、第２導電型クラッド層３７の側面３７ａにおいてマストランスポートを引き起こして、第２導電型クラッド層３７の側面３７ａに（１１０）面側面３７ｂを形成する。該マストランスポートの後に、マスク３９を用いて埋め込み領域を形成する。マスク２９およびキャップ層１９を除去した後に、第２導電型III−Ｖ化合物半導体領域を成長する。【選択図】図２
2007165640.tif 000002
【特許請求の範囲】
【請求項１】
半導体光素子を作製する方法であって、
（１００）面を主面とする第１のIII−Ｖ化合物半導体からなる領域上に、第２のIII−Ｖ化合物半導体から成る第１導電型クラッド膜、活性領域、第３のIII−Ｖ化合物半導体から成る第２導電型クラッド膜、第４のIII−Ｖ化合物半導体から成るキャップ膜をエピタキシャル成長する工程と、
前記キャップ膜上に［０１１］方向に沿って伸びるエッジを有するマスクを形成する工程と、
前記キャップ膜、前記第２導電型クラッド膜、前記活性領域および前記第１導電型クラッド膜を前記マスクを用いてエッチングして、キャップ層、第２導電型クラッド層、エッチングされた活性領域、および第１導電型クラッド層を含むメサ構造を形成する工程と、
前記第２導電型クラッド層の側面においてマストランスポートを引き起こして、前記第２導電型クラッド層の側面の少なくとも一部分に（１１０）面を形成する工程と、
該マストランスポートの後に、前記マスクを用いて埋め込み領域を形成する工程と、
前記マスクおよび前記キャップ層を除去した後に、第２導電型III−Ｖ化合物半導体膜を成長する工程と
を備え、
前記第３のIII−Ｖ化合物半導体はＩｎＰである、ことを特徴とする方法。
【請求項２】
前記マストランスポートはＶ族構成元素を含む雰囲気を雰囲気内で有機金属気相成長炉を用いて行われる、ことを特徴とする請求項１に記載された方法。
【請求項３】
前記マストランスポートを引き起こすための処理温度Ｔ１は、前記埋め込み領域を形成するための成長温度Ｔ２以上である（Ｔ１≧Ｔ２）、ことを特徴とする請求項１または請求項２に記載された方法。
【請求項４】
前記マストランスポートを引き起こすための処理温度Ｔ１は摂氏５７０度以上である（Ｔ１≧５７０℃）、ことを特徴とする請求項１〜請求項３のいずれか一項に記載された方法。
【請求項５】
埋め込み領域を形成する前記工程は、前記第２導電型クラッド層の側面の少なくとも一部分に（１１０）面を形成する前記工程に引き続いて行われる、ことを特徴とする請求項１〜請求項４のいずれか一項に記載された方法。
【請求項６】
前記キャップ膜の前記第４のIII−Ｖ化合物半導体は、前記第１〜第３のIII−Ｖ化合物半導体に比べて、メサ構造を形成する前記工程において用いられるエッチャントでエッチングされやすく、
前記メサ構造の幅は、前記第２導電型クラッド層から前記第１導電型クラッド層に向かうに伴って大きくなる、ことを特徴とする請求項１〜請求項５のいずれか一項に記載された方法。
【発明の詳細な説明】
【技術分野】
【０００１】
本発明は、  半導体光素子を作製する方法に関する。
【背景技術】
【０００２】
特許文献１には、半導体光素子を製造する方法が記載されている。この半導体光素子は、アルミニウム（Ａｌ）を構成元素とする層を有し〈１１１〉方向に平行に延びるメサ構造と、このメサ構造の側面を覆うマストランスポートにより形成されるクラッド層と、このクラッド層で覆われたメサ構造を埋め込む半導体層とを有する。この方法は、メサ構造を形成する第ｌの工程と、クラッド層の側面が（１１１）面となるまでマストランスポートを行う第２の工程と、クラッド層で覆われたメサ構造を埋め込む半導体層を形成する第３の工程とを有する。これにより、マストランスポートが起こり易くなり、活性層を含む活性領域のメサ構造体両側面にはマストランスポートにより安定な順メサの（１１１）面が現れる。これによって、活性層への損傷が低減されることになり、素子特性の均一性が増し、製作歩留まりが向上される。
【０００３】
特許文献２には、埋め込み型半導体光素子を製造する方法が記載されている。この方法は、第１クラッド層、活性層、第２クラッド層およびキャップ層を順次成長する工程と、ストライプ状マスクを形成する工程と、このマスクを用いて前記第１のクラッド層に到達するまでエッチングする工程と、埋め込み層を形成する工程とを含む、
【特許文献１】特開平１０−２４２５６３号公報
【特許文献２】特開平０３−１１２１８５号公報
【発明の開示】
【発明が解決しようとする課題】
【０００４】
特許文献１および２のいずれに記載された方法によって製造される半導体光素子も、埋め込み構造を有する。この埋め込み構造は、素子の性能向上のために採用されている。しかしながら、埋め込み構造は、埋め込み領域が成長される表面の清浄性、および／またはメサ構造を形成する際のメサ形状のばらつき、その他等に依存しており、様々な形状で完成される。つまり、埋め込み構造の形状のばらつきが大きい。このばらつきは、単一のウエハを観察すると、様々な形状の埋め込み構造が形成されていることが分かる。また、成長処理バッチ毎に観察すると、様々な形状の埋め込み構造が形成されていることが分かる。このように、埋め込み構造の形状は、直前の工程および該直前工程に先立つ工程の影響に依存しており、この結果、所望の埋め込み構造の形状が安定して形成されない。
【０００５】
また、引用文献１に記載された方法では、マストランスポートによりメサ構造体両側面に安定な順メサの（１１１）面を形成することはそれほど容易なことではなく、より簡素な方法が望まれている。
【０００６】
本発明は、このような事情を鑑みてなされたものであり、埋め込み構造の形状のばらつきを低減可能な、半導体光素子を作製する方法を提供することを目的とする。
【課題を解決するための手段】
【０００７】
本発明に係る側面は、半導体光素子を作製する方法である。この方法は、（ａ）（１００）面を主面とする第１のIII−Ｖ化合物半導体からなる領域上に、第２のIII−Ｖ化合物半導体から成る第１導電型クラッド膜、活性領域、第３のIII−Ｖ化合物半導体から成る第２導電型クラッド膜、第４のIII−Ｖ化合物半導体から成るキャップ膜をエピタキシャル成長する工程と、（ｂ）前記キャップ膜上に［０１１］方向に沿って伸びるエッジを有するマスクを形成する工程と、（ｃ）前記キャップ膜、前記第２導電型クラッド膜、前記活性領域および前記第１導電型クラッド膜を前記マスクを用いてエッチングして、キャップ層、第２導電型クラッド層、エッチングされた活性領域、および第１導電型クラッド層を含むメサ構造を形成する工程と、（ｄ）前記第２導電型クラッド層の側面においてマストランスポートを引き起こして、前記第２導電型クラッド層の側面の少なくとも一部分に（１１０）面を形成する工程と、（ｅ）該マストランスポートの後に、前記マスクを用いて埋め込み領域を形成する工程と、（ｆ）前記マスクおよび前記キャップ層を除去した後に、第２導電型III−Ｖ化合物半導体膜を成長する工程とを備え、前記第３のIII−Ｖ化合物半導体はＩｎＰである。
【０００８】
この方法によれば、埋め込み成長に先立ってマストランスポートを引き起こして、第２導電型クラッド層の側面の少なくとも一部分に（１１０）面を形成している。この（１１０）面は清浄でありまた熱的に安定であるので、埋め込み領域の全体にわたって、埋め込み領域は良好な均一性を有する。ここで、（１１０）面は、結晶学的に（１１０）面と等価な面を含むことができる。
【０００９】
本発明に係る方法では、前記マストランスポートはＶ族構成元素を含む雰囲気を雰囲気内で有機金属気相成長炉を用いて行われることが好ましい。
【００１０】
この方法によれば、第１〜第４のIII−Ｖ化合物半導体に含まれる少なくとも一のＶ族構成元素を含む雰囲気を有機金属気相成長炉に形成することによって、Ｖ族空孔の発生を抑制すると共に、マストランスポートを引き起こすことができる。
【００１１】
本発明に係る方法では、前記マストランスポートを引き起こすための処理温度Ｔ１は、摂氏５７０度以上であることが好ましい。
【００１２】
この方法によれば、摂氏５７０度以上の熱処理を用いると、第２導電型クラッド層の側面に（１１０）面を形成することが容易になる。
【００１３】
本発明に係る方法では、前記マストランスポートを引き起こすための処理温度Ｔ１は、前記埋め込み領域を形成するための成長温度Ｔ２以上である（Ｔ１≧Ｔ２）ことが好ましい。
【００１４】
この方法によれば、マストランスポートを引き起こすための熱処理が、埋め込み領域を形成するための成長温度より高い温度で行われる場合、第２導電型クラッド層の側面に（１１０）面を形成することが容易になる。
【００１５】
本発明に係る方法では、埋め込み領域を形成する前記工程は、前記第２導電型クラッド層の側面の少なくとも一部分に（１１０）面を形成する前記工程に引き続いて行われることが好ましい。
【００１６】
この方法によれば、マストランスポートを引き起こす工程に連続して埋め込み領域を形成する工程を行えば、半導体領域の表面が汚染されることなく、埋め込み領域は、ウエハ面上において良好な均一性を有する。これは、半導体光素子の電気的特性および信頼性の向上につながる。
【００１７】
本発明に係る方法では、前記キャップ膜の前記第４のIII−Ｖ化合物半導体は、前記第１〜第３のIII−Ｖ化合物半導体に比べて、メサ構造を形成する前記工程において用いられるエッチャントでエッチングされやすく、前記メサ構造の幅は、前記第２導電型クラッド層から前記第１導電型クラッド層に向かう方向に大きくなる。
【００１８】
この方法によれば、順メサ形状のメサストライプの形成が容易になる。
【００１９】
本発明の上記の目的および他の目的、特徴、並びに利点は、添付図面を参照して進められる本発明の好適な実施の形態の以下の詳細な記述から、より容易に明らかになる。
【発明の効果】
【００２０】
以上説明したように、本発明によれば、埋め込み構造の形状のばらつきを低減可能な、半導体光素子を作製する方法が提供される。
【発明を実施するための最良の形態】
【００２１】
本発明の知見は、例示として示された添付図面を参照して以下の詳細な記述を考慮することによって容易に理解できる。引き続いて、添付図面を参照しながら、本発明の半導体光素子を作製する方法に係る実施の形態を説明する。可能な場合には、同一の部分には同一の符号を付する。
【００２２】
図１（Ａ）は、半導体レーザ素子のためのエピタキシャル半導体膜を成長する工程を示す図面である。図１（Ｂ）は、メサ構造を形成するためのマスクを形成する工程を示す図面である。
【００２３】
まず、半導体光素子のためのエピタキシャル半導体膜を成長する。これらのエピタキシャル半導体膜は、第１のIII−Ｖ化合物半導体からなる領域の主面上に成長される。第１のIII−Ｖ化合物半導体からなる領域は、例えば、半導体基板１１によって提供される。半導体基板１１の主面１１ａは、好ましくは（１００）面または結晶学的に（１００）面に等価な結晶面を有する。引き続いて説明される実施の形態では、実質的に（１００）面であるＩｎＰウエハ上にエピタキシャル半導体膜を成長するけれども、このような具体的な結晶面に限定されることなく、（１００）面からプラス０．１度〜マイナス０．１度の範囲で傾斜した結晶面により実質的に構成される半導体表面上にエピタキシャル半導体膜を成長することもできる。
【００２４】
図１（Ａ）に示されるように、この結晶成長工程では、第２のIII−Ｖ化合物半導体から成る第１導電型クラッド膜１３、活性領域１５、第３のIII−Ｖ化合物半導体から成る第２導電型クラッド膜１７、第４のIII−Ｖ化合物半導体から成るキャップ膜１９をエピタキシャル成長する。この結晶成長は、例えば有機金属気相成長炉といった結晶成長装置２１が使用される
【００２５】
一実施例では、
第１のIII−Ｖ化合物半導体：ｎ型ＩｎＰ、
厚さ３５０μｍ、キャリア濃度１×１０１８ｃｍ−３
第２のIII−Ｖ化合物半導体：ｎ型ＩｎＰ、
厚さ０．５５μｍ、キャリア濃度８×１０１７ｃｍ−３
活性領域１５：ＩｎＧａＡｓＰ系半導体
第３のIII−Ｖ化合物半導体：ｐ型ＩｎＰ、
厚さ０．４４μｍ、キャリア濃度８×１０１７ｃｍ−３
第４のIII−Ｖ化合物半導体：ｐ型ＩｎＧａＡｓ、
厚さ０．２０μｍ、キャリア濃度２×１０１７ｃｍ−３
である。活性領域１５は、例えば、単一の半導体層からなる構造、単一の量子井戸構造、多重量子井戸構造といった構成を有することができる。後工程においてマストランスポートを容易に生じさせるために、第３のIII−Ｖ化合物半導体はＩｎＰ領域を含むことが好ましい。
【００２６】
図２（Ａ）は、キャップ膜上にマスクを形成する工程と示す図面である。次いで、キャップ膜１９上にマスクを形成する。この形成のために、シリコン酸化膜およびシリコン窒化膜といったシリコン系無機絶縁膜２３をキャップ膜１９上に形成する。シリコン系無機絶縁膜２３上に感光性レジストを塗布して、パターンを有するフォトマスクを用いて露光する。露光されたレジストを現像して、レジストマスク２５を作製する。図１（Ｂ）に示されるように、レジストマスク２５を用いてシリコン系無機絶縁膜２３のエッチング２７を行う。図２（Ａ）に示されるように、シリコン系無機絶縁物からなるマスク２９が形成される。マスク２９は、［０１１］方向または結晶学的に［０１１］軸に等価な方向に伸びるエッジ２９ａを有する。マスク２９を用いて、キャップ膜１９、第２導電型クラッド膜１７、活性領域１５および第１導電型クラッド膜１３のウエットエッチングを行う。このエッチングの結果、［０１１］方向に伸びるストライプ状の光導波路メサ構造３１が形成される。メサ構造３１は、キャップ層３９、第２導電型クラッド層３７、エッチングされた活性領域３５、および第１導電型クラッド層３３を含む。ウエットエッチングのエッチャントとしては、例えばブロムメタノールを用いることができる。
【００２７】
キャップ膜１９の第４のIII−Ｖ化合物半導体のエッチングレートは、光導波路メサ構造３１を形成するためのエッチャントを用いるとき、第１〜第３のIII−Ｖ化合物半導体のエッチングレートに比べて大きいので、［０１１］方向に伸びるストライプ状のマスク２９を用いても、メサ構造３１の幅は第２導電型クラッド層３７から第１導電型クラッド層３３に向って大きくなる。いわゆる、順メサの形状が得られる。
【００２８】
図２（Ｂ）は、マストランスポートを引き起こす工程と示す図面である。このエッチングの後に、第２導電型クラッド層３７の側面３７ａにおいてマストランスポートを引き起こす。マストランスポートは、例えば有機金属気相成長炉２１といった熱処理装置を用いる。一実施例では、有機金属気相成長炉２１内にリンおよび／またはリン化合物を含む雰囲気４１を形成する。このリン雰囲気中において、光導波路メサ構造３１を温度Ｔ１で熱処理する。ＩｎＰのマストランスポートが生じて、第２導電型クラッド層３７の側面の少なくとも一部分に（１１０）面の側面３７ｂが生成される。また、第１〜第４のIII−Ｖ化合物半導体に含まれる少なくとも一のＶ族構成元素を含む雰囲気４１を有機金属気相成長炉２１内に形成することによって、Ｖ族空孔の発生を抑制できると共に、マストランスポートを引き起こすことができる。また、マストランスポートを引き起こすための処理温度Ｔ１は、摂氏５７０度以上であることが好ましい。摂氏５７０度以上の熱処理を用いると、第２導電型クラッド層３７の側面に（１１０）面を形成することが容易になる。
【００２９】
熱処理条件の一例
熱処理温度Ｔ１：摂氏６８５度
熱処理時間：２０分
リン雰囲気を形成するためのガス：ＰＨ３、流量１００ｓｃｃｍ
である。熱処理温度の好適な範囲は、摂氏５７０度〜摂氏８００度である。ガス流量の好適な範囲は、２０ｓｃｃｍ以上５００ｓｃｃｍである。好適な熱処理時間の範囲は、５分以上６０分以下である。
【００３０】
なお、少なくともリンを含む雰囲気を形成するためのガスとして、ターシャリ・ブチル・フォスフィン（ＴＢＰ）等の有機リン化合物を用いることができる。必要な場合には、雰囲気４１はヒ素を含むことができる。ヒ素を含む雰囲気を形成するためにヒ素化合物としては、アルシン（ＡｓＨ３）、ターシャリー・ブチル・アルシン（ＴＢＡ）等を利用できる。
【００３１】
図３（Ａ）は、埋め込み領域を形成する工程を示す図面である。該マストランスポートの後に、マスク２９を用いて埋め込み領域を形成する。埋め込み領域４３の成長は、例えば有機金属気相成長炉２１といった成膜装置を用いる。一実施例では、埋め込み領域４３は、第１のブロック層４３ａおよび第２のブロック層４３ｂを含む。
【００３２】
一例を示せば、
第１のブロック層４３ａ：ｐ型ＩｎＰ
厚さ１．０μｍ、キャリア濃度１．３×１０１８ｃｍ−３
第２のブロック層４３ｂ：ｎ型ＩｎＰ
厚さ１．０μｍ、キャリア濃度２．０×１０１８ｃｍ−３
である。なお、第１のブロック層４３ａはＦｅドープの高抵抗ＩｎＰでもよい。埋め込み領域４３は、シリコン系無機絶縁物からなるマスク２９上には実質的に堆積されず、埋め込み領域４３は、基板１１および光導波路メサ構造３１上に温度Ｔ２で堆積される。このため、光導波路メサ構造３１の側面は埋め込み層に覆われ、光導波路メサ構造３１は埋め込まれる。
【００３３】
好ましくは、埋め込み領域４３を形成する工程は、マストランスポートを引き起こして第２導電型クラッド層３７に（１１０）面の側面３７ｂを形成する工程に引き続いて行われることが好ましい。マストランスポートを引き起こす工程に連続して埋め込み領域４３を形成する工程を行えば、半導体領域１１、３３、３５、３７の表面が汚染されることなく、埋め込み領域４３は、ウエハ面上において良好な均一性を有する。これは、半導体光素子の電気的特性および信頼性の向上につながる。結晶成長装置２１として有機金属気相成長炉を用いれば、上記の２つの工程を連続して行うことができる。
【００３４】
マストランスポートを引き起こすための処理温度Ｔ１は、前記埋め込み領域を形成するための成長温度Ｔ２以上である（Ｔ１≧Ｔ２）ことが好ましい。マストランスポートを引き起こすための熱処理が、埋め込み領域を形成するための成長温度より高い温度で行われる場合、第２導電型クラッド層の側面に（１１０）面を形成することが容易になる。
【００３５】
この方法によれば、埋め込み成長に先立ってマストランスポートを引き起こして、第２導電型クラッド層３７に（１１０）面の側面３７ｂを形成している。この（１１０）面の側面は熱的に安定でありまた清浄であるので、埋め込み領域４３は、ウエハ面上において良好な均一性を有する。
【００３６】
図３（Ｂ）は、マスクおよびキャップ層を除去する工程を示す図面である。埋め込み領域４３を成長した後に、マスク２９およびキャップ層３９を除去する。マスク２９の除去は、例えばフッ化水素酸水系溶液を用いる。また、キャップ層３９の除去は、例えばリン酸水溶液を用いる。この結果、埋め込み領域４３の表面４３ｃおよび第２導電型クラッド層３７の上面３７ｃが露出される。
【００３７】
図４（Ａ）は、第２導電型第２クラッド膜および第２導電型コンタクト膜を形成する工程を示す図面である。マスク２９およびキャップ層３９を除去した後に、第２導電型III−Ｖ化合物半導体からなるクラッド膜４５を成長する。また、クラッド膜４５を成長した後に、第２導電型コンタクト膜４７を成長する。
【００３８】
一実施例では、
第２導電型クラッド膜４５：ｐ型ＩｎＰ、
厚さ１．６５μｍ、キャリア濃度１．５×１０１９ｃｍ−３
第２導電型コンタクト膜４７：ｐ型ＩｎＧａＡｓ、
厚さ０．５３μｍ、キャリア濃度１．０×１０１８ｃｍ−３
である。
【００３９】
図４（Ｂ）は、半導体光素子のための電極を形成する工程を示す図面である。第２導電型コンタクト膜４７が成長された後に、第２導電型コンタクト膜４７上にアレイ状に配列された第１のオーミック電極４９ａを形成する。また、第２導電型コンタクト膜４７が成長された後に、基板１１の裏面１１ｂ上に第２のオーミック電極４９ｂを形成する。
【００４０】
一実施例では、
第１のオーミック電極４９ａ：アノード電極
第２のオーミック電極４９ｂ：カソード電極
である。
【００４１】
図５は、エッチングにより光導波路メサ構造を作製した工程の中間生産物の電子顕微鏡写真を示す図面である。エッチングによりほぼ順メサ形状の半導体領域が形成される。この半導体領域は［０１１］方向に伸びている。
【００４２】
図６は、ＰＨ３雰囲気中で熱処理された光導波路メサ構造を作製した工程の中間生産物の電子顕微鏡写真を示す図面である。図５に示された光導波路メサ構造の段面形状と比べて、図６に示された光導波路メサ構造の側面の一部分が基板の表面に垂直に伸びている。これは、熱処理によりマストランスポートが生じてＩｎＰの堆積が生じたことを示す。該当する側面はｐ型ＩｎＰクラッド層によって提供される。
【００４３】
図７は、埋め込み成長により光導波路メサ構造を埋め込む工程の中間生産物の電子顕微鏡写真を示す図面である。埋め込み領域の全体にわたって、埋め込み領域は良好な均一性を有する。
【００４４】
以上説明したように、埋め込み成長に先立ってマストランスポートを引き起こして、第２導電型クラッド層の側面の少なくとも一部分に（１１０）面を形成している。この（１１０）面は清浄で熱的に安定であるので、埋め込み領域の全体にわたって、埋め込み領域は良好な均一性を示す。したがって、埋め込み構造の形状のばらつきを低減可能な、半導体光素子を作製する方法が提供される。
【００４５】
好適な実施の形態において本発明の原理を図示し説明してきたが、本発明は、そのような原理から逸脱することなく配置および詳細において変更され得ることは、当業者によって認識される。本実施の形態では、例えば、半導体レーザ素子といった半導体光素子を説明したけれども、本発明は、本実施の形態に開示された特定の構成に限定されるものではない。また、本実施の形態では、マストランスポートを引き起こすための熱処理装置として有機金属気相成長炉を用いることを例示的に説明しているけれども、Ｖ族構成元素を含む雰囲気下であればよい。したがって、特許請求の範囲およびその精神の範囲から来る全ての修正および変更に権利を請求する。
【図面の簡単な説明】
【００４６】
【図１】図１（Ａ）は、半導体レーザ素子のためのエピタキシャル半導体膜を成長する工程を示す図面である。図１（Ｂ）は、メサ構造を形成するためのマスクを形成する工程を示す図面である。
【図２】図２（Ａ）は、キャップ膜上にマスクを形成する工程と示す図面である。図２（Ｂ）は、マストランスポートを引き起こす工程と示す図面である。
【図３】図３（Ａ）は、埋め込み領域を形成する工程を示す図面である。図３（Ｂ）は、マスクおよびキャップ層を除去する工程を示す図面である。
【図４】図４（Ａ）は、第２導電型第２クラッド膜および第２導電型コンタクト膜を形成する工程を示す図面である。図４（Ｂ）は、半導体光素子のための電極を形成する工程を示す図面である。
【図５】図５は、エッチングにより光導波路メサ構造を作製した工程の中間生産物の電子顕微鏡写真を示す図面である。
【図６】図６は、ＰＨ３雰囲気中で熱処理された光導波路メサ構造を作製した工程の中間生産物の電子顕微鏡写真を示す図面である。
【図７】図７は、埋め込み成長により光導波路メサ構造を埋め込む工程の中間生産物の電子顕微鏡写真を示す図面である。
【符号の説明】
【００４７】
１１…半導体基板、１１ａ…半導体基板主面、１３…第１導電型クラッド膜、１５…活性領域、１７…第２導電型クラッド膜、１９…キャップ膜、２１…結晶成長装置、２３…シリコン系無機絶縁膜、２５…レジストマスク、２７…エッチング、２９…マスク、３１…光導波路メサ構造、３３…第１導電型クラッド層、３５…エッチングされた活性領域、３７…第２導電型クラッド層、３７ａ…第２導電型クラッド層側面、３７ｂ…第２導電型クラッド層の（１１０）面、３７ｃ…第２導電型クラッド層上面、３９…キャップ層、４１…リンおよび／またはリン化合物を含む雰囲気、Ｔ１…光導波路メサ構造の熱処理温度、Ｔ２…埋め込み領域成長温度、４３…埋め込み領域、４３ａ…第１のブロック層、４３ｂ…第２のブロック層、４３ｃ…埋め込み領域表面、４５…第２導電型III−Ｖ化合物半導体クラッド膜、４７…第２導電型コンタクト膜、４９ａ…第１のオーミック電極、４９ｂ…第２のオーミック電極  
【図１】
2007165640.tif 000003
【図２】
2007165640.tif 000004
【図３】
2007165640.tif 000005
【図４】
2007165640.tif 000006
【図５】
2007165640.tif 000007
【図６】
2007165640.tif 000008
【図７】
2007165640.tif 000009